(57)【要約】  低揮発性有機化合物（ＶＯＣ）濃度を有し、アルキルフェノールエトキシレート界面活性剤（ＡＰＥ）不含であり、有害性大気汚染物質（ＨＡＰＳ）不含である、表面被覆剤もしくは塗料を染色または着色するための着色剤組成物を提供する。さらに、本着色剤組成物は、高ＶＯＣ濃度を有するチンタと実質的に同等、または高ＶＯＣ濃度を有するチンタよりも良好な性能特性を有する。本着色剤組成物は、着色剤成分と、ポリアミドを含む分散剤と、表面活性剤と、水と、任意の添加剤とを含む。ポリアミドは、少なくとも２つの固定アミンを有する、高分子量のポリアミドであり、表面活性剤は、リン酸、リン酸エステル、またはそれらの塩を含む。【選択図】なし【特許請求の範囲】
【請求項１】
着色剤成分と、
少なくとも２つのアミノ固定基を含むポリアミドを含む分散剤と、
表面活性剤と、
水と、
任意に添加剤と、を含む、着色剤組成物。
【請求項２】
約５から約７０質量％の着色剤成分と、
少なくとも２つのアミノ固定基を含むポリアミドを含む、約１から約３０質量％の分散剤と、
約０．１から約３０質量％の表面活性剤と、
約１から約７５質量％の水と、
約０から約３０質量％の任意の添加剤と、を含む、請求項１に記載の着色剤組成物。
【請求項３】
前記着色剤組成物は、先端不乾性であり、前記着色剤組成物を供給した少なくとも１４日後の供給速度が、初期供給速度の１０％以内である、請求項１に記載の着色剤組成物。
【請求項４】
前記着色剤組成物が、半光沢塗料に添加されるとき、２０°の角度で測定される光沢数は、少なくとも１３である、請求項１に記載の着色剤組成物。
【請求項５】
前記着色剤成分は、顔料と、充填剤とを含む、請求項１に記載の着色剤組成物。
【請求項６】
前記充填剤は、約１から約３００ミクロンの粒径を有する、請求項５に記載の着色剤組成物。
【請求項７】
前記充填剤は、タルク、硫酸バリウム、炭酸カルシウム、カオリン、アタパルジャイト、炭酸マグネシウム、および焼成アルミノケイ酸塩のうちの１つ以上を含む、請求項５に記載の着色剤組成物。
【請求項８】
前記分散剤の前記ポリアミドは、２個を超えるアミノ固定基を含む、請求項１に記載の着色剤組成物。
【請求項９】
前記分散剤の前記ポリアミドは、約１５００ｇ／ｍｏｌ以上の分子量を有する、請求項１に記載の着色剤組成物。
【請求項１０】
前記分散剤の前記ポリアミドは、脂肪酸系ポリアミドである、請求項１に記載の着色剤組成物。
【請求項１１】
前記分散剤の前記ポリアミドは、長鎖不飽和脂肪酸を含有する、疎水性部分を含む、請求項１に記載の着色剤組成物。
【請求項１２】
前記表面活性剤は、リン酸エステルもしくはリン酸、またはこれらの塩を含む、請求項１に記載の着色剤組成物。
【請求項１３】
前記表面活性剤は、前記リン酸エステルもしくはリン酸のアルカリ金属またはアンモニウム塩である、請求項１２に記載の着色剤組成物。
【請求項１４】
前記リン酸エステルは、モノエステルもしくはジエステル、またはこれらの組み合わせである、請求項１２に記載の着色剤組成物。
【請求項１５】
前記組成物は、ポリエチレングリコール、レシチン、ポリオキシエチレン脂肪エーテル、ポリウレタンポリオール、増粘剤、レオロジー改質剤、ポリカルボン酸塩のナトリウム塩、消泡剤、増量剤、および殺生物剤、ならびにこれらの組み合わせから成る群より選択される、１つ以上の添加剤を含む、請求項１に記載の着色剤組成物。
【請求項１６】
前記１つ以上の添加剤は、少なくとも、約３００または約４００ｇ／ｍｏｌの分子量を有するポリエチレングリコールを含む、請求項１５に記載の着色剤組成物。
【請求項１７】
前記着色剤組成物は、溶媒系アルキド表面塗装剤、および水系ラテックス表面塗装剤と適合性がある、請求項１に記載の着色剤組成物。
【請求項１８】
前記着色剤組成物は、約５０ｇ／Ｌ以下の濃度の揮発性有機化合物（ＶＯＣ）を含む、請求項１に記載の着色剤組成物。
【請求項１９】
前記着色剤組成物は、約０．１から約１５ｇ／Ｌの濃度のＶＯＣを含む、請求項１８に記載の着色剤組成物。
【請求項２０】
前記着色剤組成物は、実質的に、アルキルフェノールエトキシレート界面活性剤（ＡＰＥ）を不含である、請求項１に記載の着色剤組成物。
【発明の詳細な説明】
【技術分野】
【０００１】
本出願は、２００９年７月２日に出願された、米国仮出願第６１／２２２，７３１号からの利益を主張するものである。その内容全体は、参照することにより、本明細書に組み込まれる。
【０００２】
本開示は、概して、建築または装飾塗装剤、例えば、アルキド系およびラテックス系塗料における使用のための、低揮発性有機化合物（ＶＯＣ）店頭販売（point of sales）される着色剤に関する。
【背景技術】
【０００３】
建築塗装剤または装飾塗装剤には、内装および外装用途の両方のための家屋塗料が挙げられる。かかる塗料は、保護および装飾目的で、長年にわたり使用されている。塗料は、塗料が塗布される基材を、光、熱、および腐食から保護するために使用される。塗料の機能的目的には、それが保護する表面の不規則性を充填および保護する、その能力が挙げられる。ほとんどの塗料は、１）結合剤または樹脂、２）チンタ（顔料および／または着色剤）、３）溶媒、ならびに４）添加剤という、４つの基本的な原料群で構成される。塗料が表面に塗布される時、溶媒が蒸発する一方で、結合剤、顔料、および添加剤は、表面に留まり、保護的乾燥固体フィルムを形成する。
【０００４】
１９４０年代まで、塗料は、ほとんど全てが溶媒系であった。２１世紀初めの現在では、その同程度の性能、および米国における環境規制のため、建築塗装剤市場の７０％超が、水系塗料である。普遍的着色剤は、それらが、溶媒系アルキド、ならびに水系アクリルラテックスエマルションの両方において、適合性があるがあることから、所望されている。着色剤は、外観のみならず、光沢、耐候性、および隠蔽特性を含む、さらなる性能パラメータのため、建築塗装剤において使用される。これらのパラメータのうちの多くは、揮発性有機化合物（ＶＯＣ）を含有する着色剤の使用によって、改善されている。
【０００５】
消費者、ならびに連邦および州レベルの両方での種々の規制当局による、塗料のＶＯＣに対する焦点は、塗料のチンタ内の低ＶＯＣ着色剤の利益の認知をもたらした。ＶＯＣに加えて、ＥＰＡといった規制当局は、アルキルフェノールエトキシレート界面活性剤（ＡＰＥ）を含む、有害性大気汚染物質（ＨＡＰＳ）を規制する。ＡＰＥは、湿潤剤として塗料において使用され、かつ、顔料分散体のために、および再凝結および再凝集から顔料分散体を一時的に安定化させるために使用されている。
【０００６】
普遍的着色剤組成物は、例えば、国際公開第ＷＯ−Ａ  ２００６／１０２０１１号に説明されている。普遍的用途における顔料分散体は、米国特許第ＵＳ−Ａ  ５，９３４，５１３号、第ＵＳ−Ａ  ５，８９７，６９８号、第ＵＳ−Ａ  ５，３４０，３９４号、および第ＵＳ−Ｂ  ６，２８７，３７７号に説明されている。
【先行技術文献】
【特許文献】
【０００７】
【特許文献１】国際公開第ＷＯ−Ａ  ２００６／１０２０１１号
【特許文献２】米国特許第ＵＳ−Ａ  ５，９３４，５１３号
【特許文献３】米国特許第ＵＳ−Ａ  ５，８９７，６９８号
【特許文献４】米国特許第ＵＳ−Ａ  ５，３４０，３９４号
【特許文献５】米国特許第ＵＳ−Ｂ  ６，２８７，３７７号
【発明の概要】
【発明が解決しようとする課題】
【０００８】
しばらくの間、普遍的着色剤組成物が知られており、低ＶＯＣレベルを有しようとするものさえいるという事実にもかかわらず、現在の通常のＶＯＣの普遍的着色剤の性能に匹敵する、またはそれを超過する、例外的な塗装剤用途がある超低ＶＯＣの普遍的着色剤組成物への必要性が依然として存在する。
【課題を解決するための手段】
【０００９】
このため、環境的に優しい所望の色特性を有するが、かつ高レベルの先端不乾性、光沢、および粘度をも含む、着色剤組成物を有することが所望される。かかる着色剤組成物は、装飾塗装剤を染色する際に使用され得る。さらに、かかる着色剤組成物は、店頭で装飾塗装剤を染色するように、分注機において使用することもできる。
【００１０】
例示的な着色剤組成物は、着色剤成分と、少なくとも２つのアミノ固定基を含むポリアミドを含む分散剤と、表面活性剤と、水とを含む。任意に、着色剤組成物は、１つ以上の添加剤を含む。
【００１１】
少なくとも一実施形態によると、着色剤組成物は、約５％から約７０質量％の顔料と、少なくとも２つのアミノ固定基を含むポリアミドを含む、約１％から約３０質量％の分散剤と、リン酸エステル、残留アルコール、またはリン酸を含む、約０．１％から約３０質量％の表面活性剤と、約１から約７５質量％の水とを含む。
【００１２】
前述の一般的な説明および以下の発明を実施するための形態の両方は、例示的かつ説明的なものであり、上に説明される材料、組成物、および方法のさらなる説明を提供することが意図されるということが理解されるものとする。
【図面の簡単な説明】
【００１３】
以下の発明を実施するための形態は、同様の番号が同様の要素を指定する、添付の図面と併せて読むことができる。
【図１】異なる塗料ベースにおける対照チンタと比較した、例示的な低ＶＯＣ着色剤組成物に対する色ＤＥを示す、棒グラフである。
【図２】半光沢塗料における対照チンタと比較した、例示的な低ＶＯＣ着色剤組成物に対するブロック耐性平均を示す、棒グラフである。
【図３】多様な塗料ベースにおける対照チンタと比較した、例示的な低ＶＯＣ着色剤組成物に対するＫＵ粘度平均を示す、棒グラフである。
【図４】多様な塗料ベースにおける対照チンタと比較した、例示的な低ＶＯＣ着色剤組成物に対する洗浄耐性平均を示す、棒グラフである。
【図５】多様な塗料ベースにおける対照チンタと比較した、例示的な低ＶＯＣ着色剤組成物に対する振子硬度平均を示す、棒グラフである。
【図６】５つの異なる低ＶＯＣ着色剤に対する、２つの異なる期間での先端不乾特性を示す、棒グラフである。
【図７】２つの異なる乾燥時間後の、半光沢塗料における対照チンタと比較した、例示的な低ＶＯＣ着色剤組成物に対する、２０°の角度で測定された光沢数平均を示す、棒グラフである。
【図８】２つの異なる乾燥時間後の、半光沢塗料における対照チンタと比較した、例示的な低ＶＯＣ着色剤組成物に対する、６０°の角度で測定された光沢数平均を示す、棒グラフである。
【図９】２つの異なる乾燥時間後の、フラット塗料における対照チンタと比較した、例示的な低ＶＯＣ着色剤組成物に対する、８５°の角度で測定された光沢数平均を示す、棒グラフである。
【図１０】２つの異なる乾燥時間後の、フラット塗料における対照チンタと比較した、例示的な低ＶＯＣ着色剤組成物に対する、６０°の角度で測定された光沢数平均を示す、棒グラフである。
【発明を実施するための形態】
【００１４】
定義
別途定義が無い限り、本明細書において使用される、全ての技術的および科学的用語は、概して、一般的に理解されるものと同一の意味を有する。
【００１５】
本明細書において使用されるとき、以下の用語の各々は、本項においてそれと関連する意味を有する。
【００１６】
「１つの（「ａ」および「ａｎ」）」という冠詞は、その冠詞の文法的目的語のうちの１つ、または２つ以上（即ち、少なくとも１つ）を指すように使用される。例として、「１つの要素」とは、１つの要素、または２つ以上の要素を意味する。
【００１７】
「約」という用語は、当業者によって理解され、それが使用される文脈においてある程度変化する。一般的に、「約」は、参照値のプラス／マイナス１０％である値の範囲を包含する。例えば、「約２５％」は、２２．５％から２７．５％の値を包含する。
【００１８】
本明細書に記載される任意の範囲間のあらゆる全体または部分的整数が、本明細書において含まれることを理解されたい。
【００１９】
本明細書において使用されるとき、別途指示が無い限り、「質量によるパーセント」または「質量パーセント」または「％  ｗｔ．」とは、着色剤組成物質量の合計の割合としての成分の質量に基づく、質量パーセントを意味する。
【００２０】
本明細書において使用されるとき、「表面塗装剤」とは、塗料を含む、装飾または建築目的で基材に塗布されるフィルムまたは薄層を指す。
【００２１】
本明細書において使用されるとき、「普遍的着色剤」とは、溶媒系アルキドエマルションまたは水系ラテックスエマルションのいずれかで形成される表面塗装剤において適合性がある、着色剤を指す。
【００２２】
本明細書において使用されるとき、「店頭着色剤」または「店頭染色」とは、顧客による購入時に表面塗装剤へ添加される着色剤を指す。
【００２３】
本明細書において使用されるとき、通常、有機または無機乾燥粉末の形態である「顔料」とは、別の物質または混合物に色を付与する物質である。「着色剤」もまた、別の物質または混合物に色を付与する物質であり、一般的に、少なくとも１つの顔料および他の添加剤を含む。「染料」および「染色剤」は同様に、色付与剤である。「金属効果剤」は、金属タイプの艶、および関連する特性を、塗料フィルムに付与する薬剤である。
【００２４】
本明細書において使用されるとき、「着色剤成分」とは、顔料、着色剤、染色剤、染料、または金属効果剤のうちのいずれかを指す。
【００２５】
本明細書において使用されるとき、「粒径」とは、粒子の直径を指す。
【００２６】
本明細書において使用されるとき、「粒径分布」とは、サイズによって分類される、存在する粒子の相対量を定義する、１組の値または数学関数を指す。
【００２７】
本明細書において使用されるとき、「化学的に作製」とは、非天然に作製される化合物を指す。
【００２８】
本明細書において使用されるとき、「アミノ固定基」とは、他の物質に対する親和性を提供する、ポリアミド内のアミノ基を指す。
【００２９】
本明細書において使用されるとき、「疎水性部分」とは、水に対する親和性をほとんど有しない、または全く有しない、化合物の一部分を指す。
【００３０】
本明細書において使用されるとき、「水溶性」とは、水に部分的または完全に溶解することが可能である物質を指す。
【００３１】
本明細書において使用されるとき、「多機能アミン」とは、異なる機能を行う、複数のアミンを指す。
【００３２】
本明細書において使用されるとき、「リン酸エステル」とは、リン酸から形成されるエステルを指す。「リン酸エステル」はまた、エステルから分離されない、エステル化プロセスからの任意の残留アルコールも含むことができる。
【００３３】
本明細書において使用されるとき、「アルカリ金属」とは、アルカリ金属基からの周期表から選択される、任意の元素を指す。
【００３４】
本明細書において使用されるとき、「モノエステル」、「ジエステル」、および「トリエステル」とは、１つ、２つ、または３つのエステルから、それぞれ形成される、エステルを指す。
【００３５】
本明細書において使用されるとき、「コエステル」とは、エステルの組み合わせから形成される化合物を指す。
【００３６】
本明細書において使用されるとき、「脂肪族アルコール」とは、芳香族ではない、アルコールを指す。
【００３７】
本明細書において使用されるとき、「溶媒系アルキド表面塗装剤」とは、ポリマー接着剤および溶媒を含む、表面塗装剤を指す。ポリマー接着剤は、ポリアクリル酸塩、ポリウレタン、改質アルキド樹脂、もしくは他のフィルム形成ポリマーといった、乾燥油、天然、半合成、または合成樹脂であることが可能である。
【００３８】
本明細書において使用されるとき、「水系ラテックス表面塗装剤」とは、溶媒系アルキド表面塗装剤において使用されるようなポリマー接着剤を含まない、樹脂分散体および水を含む、表面塗装剤を指す。
【００３９】
本明細書において使用されるとき、「顔料体積濃度」とは、表面塗装剤における顔料の体積に基づく、濃度を指す。
【００４０】
本明細書において使用されるとき、「塗料ベース」とは、表面塗装剤を基材とともに、または基材上に保持するために使用される、樹脂分散体またはポリマー接着剤を指す。
【００４１】
本明細書において使用されるとき、「増量剤」は、通常、白色またはわずかに着色されている物質であり、その物理的または化学的特性により使用される。増量剤は、ある望ましい特性を、表面塗装剤に付与する特性を有することができる。かかる望ましい特性としては、表面塗装剤の安定化、陥没の防止、表面塗装剤の艶消し、または表面塗装剤のレオロジー特性の改善が挙げられる。さらに、増量剤は、表面塗装剤の価格を下げるために使用することができる。
【００４２】
本明細書において使用されるとき、「改質剤」とは、表面塗装剤のある物理的または化学的特性を改善する、または変更するように、表面塗装剤に添加される物質を指す。
【００４３】
本明細書において使用されるとき、「増粘剤」とは、水性混合物に添加される時、その他の特性を実質的に改質することなく、その粘度を増大させる、物質を指す。それらは、添加された成分の実質、増大された安定性、および／または改善された懸濁を提供する。
【００４４】
本明細書において使用されるとき、「揮発性有機化合物（ＶＯＣ）」とは、室温を含む通常条件下で０．０１ｋＰａ以上の蒸気圧を有する、または特定の使用条件下で対応する揮発度を有する、有機化学化合物を指す。
【００４５】
本明細書において使用されるとき、「ＶＯＣ濃度」とは、合計着色剤組成物の体積ごとのＶＯＣの質量を指す。
【００４６】
本明細書において使用されるとき、別途指示が無い限り、「実質的に不含」とは、合計着色剤組成物における、約０．５質量％未満の示される成分を含有する組成物を指す。
【００４７】
本明細書において使用されるとき、「有害性大気汚染物質（ＨＡＰＳ）」とは、米国大気浄化法（Ｃｌｅａｎ  Ａｉｒ  Ａｃｔ）の第１１２（ｂ）項に列記される、化学的化合物を指す。
【００４８】
本明細書において使用されるとき、「長鎖不飽和脂肪酸」とは、少なくとも１つの不飽和と、少なくとも１６個の炭素とを含有する、脂肪酸を指す。
【００４９】
説明
表面塗装剤における使用に対して、着色剤は、クレブス単位（ＫＵ）粘度低下、ＩＣＩ粘度低下、ブロック耐性、ラブアップ、色フロート、振子硬度、洗浄耐性、ウェットエッジ／指触乾燥、染み除去、界面活性剤浸出、アルキド接着光沢、および機械的安定性といった、物理的特性の一貫した高性能を有することが所望される。さらに、高光沢が一般的に所望される。さらに、環境的理由から、消費者および政府規制機関は、ＡＰＥ不含かつＨＡＰＳ不含である、ＶＯＣが非常に低い〜ＶＯＣがゼロの着色剤を要望する。この特性の組み合わせは、達成するのが困難であることを示してきた。
【００５０】
さらに、店頭での着色の容易性に対して、着色剤組成物は、典型的に、消費者による購入時に、表面塗装剤へ分注される。着色剤組成物の分注は、典型的に、手動または自動染色機の使用を含む。機械、ならびに他の分注デバイスの両方は、分注ノズルを有し、これは、分注後にいくらかの着色剤組成物を保持する。したがって、着色剤組成物が、分注ノズル内での乾燥に抵抗するように、先端不乾特性を有することが所望される。
【００５１】
出願人は、より高いＶＯＣレベルを有する通常の着色剤組成物と実質的に同等〜より良好な性能を有する、ＶＯＣが低い〜ゼロである、着色剤組成物を発見した。本着色剤組成物は、さらに、先端不乾特性を有し、ＡＰＥ不含かつＨＡＰＳ不含であることが可能である。
【００５２】
１つ以上の実施形態によると、着色剤組成物は、着色剤成分と、ポリアミドを含む分散剤と、表面活性剤と、水とを含む。任意に、着色剤組成物は、他の添加剤を含んでもよい。
【００５３】
さらなる実施形態において、着色剤組成物は、約５％から約７０質量％の着色剤成分と、約１％から約３０質量％の分散剤と、約０．１％から約３０質量％の表面活性剤と、約１％から約７５質量％の水とを含む。存在する場合、任意の添加剤（複数を含む）は、最大約３０質量％で存在することができる。
【００５４】
少なくとも１つの例示的な実施形態において、着色剤組成物は、約５０ｇ／Ｌ以下の濃度のＶＯＣを有することができる。さらなる実施形態において、ＶＯＣ濃度は、約０．１から約５０ｇ／Ｌであることが可能である。なおさらなる実施形態において、ＶＯＣ濃度は、約０．１から約１５ｇ／Ｌであることが可能である。なおさらなる実施形態において、ＶＯＣ濃度は、７ｇ／Ｌ以下であることが可能である。
【００５５】
さらなる例示的な実施形態において、着色剤組成物は、アルキルフェノールエトキシレート（ＡＰＥ）界面活性剤を実質的に不含とすることが可能である。これらの界面活性剤は通常、分岐鎖ノニルフェノールまたはオクチルフェノールから作製され、これらは、酸化エチレンと反応し得る。「ＡＰＥを実質的に不含」とは、約０．５％未満のＡＰＥを有する着色剤組成物を指す。さらなる実施形態において、着色剤組成物は、約０．１％未満のＡＰＥを有することができる。なおさらなる実施形態において、着色剤組成物は、ＡＰＥを含有しない。
【００５６】
一部の実施形態において、着色剤組成物は、有害性大気汚染物質（ＨＡＰＳ）を実質的に不含とすることが可能である。ＨＡＰＳを実質的に不含とは、約０．５％未満のＨＡＰＳを有する着色剤組成物を指す。さらなる実施形態において、着色剤組成物は、約０．１％未満のＨＡＰＳを有する。なおさらなる実施形態において、着色剤組成物は、ＨＡＰＳを含有しない。
【００５７】
着色剤成分
着色剤成分には、顔料、着色剤、染色剤、染料、または金属効果剤のうちの任意の１つ以上が含まれる。多くの実施形態において、着色剤成分は、充填剤を伴って、または伴わずに、少なくとも１つの顔料を含む。
【００５８】
例示的な顔料は、有機顔料および無機顔料の両方を含む。色空間全体の色相および彩度を扱うために、顔料の種々の組み合わせが使用される。例えば、白色顔料、黒色顔料、黄色顔料、オレンジ色顔料、赤色顔料、青色顔料、および緑色顔料を全て使用することができる。さらなる実施形態において、着色剤成分は、着色された顔料の組み合わせを含有してもよい。着色された顔料の組み合わせとしては、少なくとも２つの有機顔料、少なくとも２つの無機顔料、または少なくとも１つの有機顔料と少なくとも１つの無機化合物との組み合わせが挙げられ得る。
【００５９】
上に列記される色を生成する、例示的な着色剤成分としては、二酸化チタン（ＣＩ顔料白色６）、カーボンブラック（ＣＩ顔料黒色７）、黒色酸化鉄（ＣＩ顔料黒色１１）、茶色酸化鉄（ＣＩ顔料茶色７）、黄色酸化鉄（ＣＩ顔料黄色４２）、バナジウム酸ビスマス（ＣＩ顔料黄色１８４）、アゾ黄色（ＣＩ顔料黄色１）、アゾ黄色（ＣＩ顔料黄色３）、アゾ黄色（ＣＩ顔料黄色６５）、アゾ黄色（ＣＩ顔料黄色７４）、ダイアリライド黄色（ＣＩ顔料黄色８３）、アゾ黄色（ＣＩ顔料黄色９７）、ベンゾイミダゾロン黄色（ＣＩ顔料黄色１９４）、ジスアゾピラゾロンオレンジ色（ＣＩ顔料オレンジ色３４）、ベンゾイミダゾロンオレンジ色（ＣＩ顔料オレンジ色３６）、ベンゾイミダゾロンオレンジ色（ＣＩ顔料オレンジ色６２）、ピラゾロキナゾロンオレンジ色（ＣＩ顔料オレンジ色６７）、ジケトピロロピロールオレンジ色（ＣＩ顔料オレンジ色７３）、赤色酸化鉄（ＣＩ顔料赤色１０１）、キナクリドン赤色（ＣＩ顔料赤色１２２）、キナクリドン紫色（ＣＩ顔料紫色１９）、ナフトール赤色（ＣＩ顔料赤色１８８）、ジケトピロロピロール（ＤＰＰ）赤色（ＣＩ顔料赤色２５４）、ＤＰＰ赤色（ＣＩ顔料赤色２５５）、フタロシアニン青色（ＣＩ顔料青色１５：１）、フタロシアニン青色（ＣＩ顔料青色１５：２）、フタロシアニン青色（ＣＩ顔料青色１５：３）、およびフタロシアニン緑色（ＣＩ顔料緑色７）が挙げられる。
【００６０】
実施形態において、顔料は、粒子である。顔料粒子は、典型的に、約０．１から約３ミクロンの範囲内の顔料粒径のほとんどを有する、顔料粒径分布を有する。
【００６１】
着色剤成分が充填剤を含む実施形態において、充填剤は、無色、または着色されていることが可能である。典型的に、充填剤は、無色であることが可能である。例示的な充填剤は、天然または化学的に作製されたもののいずれかであり、約１から約３００ミクロンの範囲内の粒径を有する。使用することができる充填剤の例としては、タルク、硫酸バリウム、炭酸カルシウム、カオリン、アタパルジャイト、炭酸マグネシウム、および焼成アルミノケイ酸塩が挙げられる。充填剤の一部の具体的な例としては、ＮＩＣＲＯＮ５０４（Ｌｕｚｅｎａｃ  Ｎｏｒｔｈ  Ａｍｅｒｉｃａより入手可能タルク）、ＢＬＡＮＣＦＩＸＥ（Ｓｏｌｖａｙより入手可能な硫酸バリウム）、ＯＭＹＡＣＡＲＢ（Ｏｍｙａより入手可能な炭酸カルシウム）、およびＡＴＴＡＧＥＬ（ＢＡＳＦより入手可能なアタパルジャイト）が挙げられる。
【００６２】
分散剤
少なくとも一実施形態において、分散剤は、ポリアミドであることが可能である。ポリアミドは、少なくとも２つのアミノ固定基を含む。アミノ固定基は、少なくとも、顔料表面に対する親和性を提供する。さらなる実施形態において、ポリアミドは、鎖の不飽和疎水性部分を含む。疎水性部分の不飽和は、少なくとも、酸素の存在下で架橋特性を提供する。なおさらなる実施形態において、ポリアミドは、高分子量を有することができる。かかるポリアミドは、少なくとも、普遍的着色剤に対する顔料グラインドとの改善された適合性を提供する。普遍的着色剤は、溶媒系および水系表面被覆剤の両方と適合性がある着色剤である。さらに、かかるポリアミドは、少なくとも、低分子量ＡＰＥ界面活性剤を必要とすることなく、色受容性を可能にする。
【００６３】
少なくとも一部の実施形態において、ポリアミドは、以下に提供されるような構造を含む。
【００６４】
【化１】
2012532204.tif 000002
【００６５】
Ｒ、Ｒ’、Ｒ’’、およびＲＲ’’’は、各々、アルキル、アリール、アルコキシ、もしくは置換アルコキシ基、または脂肪酸を含むことができる。さらに、Ｒ、Ｒ’、Ｒ’’、Ｒ”’は、各々、互いとは異なってもよく、一部が同一であってもよく、または全て同一であってもよい。
【００６６】
上記の例示的なポリアミドは、３つのアミノ固定基を含むが、より多くが含まれてもよい。例示的なポリアミドは、多機能アミンを含み、これは、着色剤組成物の色度安定性を改善する。さらなる実施形態において、ポリアミドは、水に可溶性であることが可能である。
【００６７】
一部の実施形態において、ポリアミドは、脂肪酸系ポリアミドである。脂肪酸系ポリアミドは、Ｒ基のうちの少なくともいくつかとして、脂肪酸を含有するポリアミドである。例示的な脂肪酸としては、長鎖不飽和脂肪酸を挙げることができる。特定の長鎖不飽和脂肪酸は、少なくとも１８個の炭素を含む。具体的な例としては、オレインおよびリノール脂肪酸が挙げられる。
【００６８】
他の実施形態において、ポリアミドは、少なくとも約４０ＫＯＨ／ｇのアミン値を含む。特定の実施形態において、アミン値は、少なくとも約４５ＫＯＨ／ｇである。なおより特定の実施形態において、アミン値は、約４５から約５０ＫＯＨ／ｇである。また、ポリアミドは、少なくとも約２５ＫＯＨ／ｇの酸価を含むことができる。特定の実施形態において、酸価は、少なくとも約３５ＫＯＨ／ｇである。さらなる特定の実施形態において、酸価は、約４５から約５０ＫＯＨ／ｇである。
【００６９】
具体的な実施形態において、ポリアミドは、少なくとも１５００ｇ／ｍｏｌの分子量を有することができる。より特定の実施形態において、分子量は、少なくとも２５００ｇ／ｍｏｌである。なおより特定の実施形態において、分子量は、約２５００から約３０００ｇ／ｍｏｌである。さらなる実施形態において、分子量は、約２７００から約２９００ｇ／ｍｏｌであることが可能である。なおさらなる実施形態において、分子量は、約２８００ｇ／ｍｏｌであることが可能である。上記の範囲内の分子量は、ポリアミドに多機能アミンを提供することができる。
【００７０】
ポリアミドは、約７．１から約９．４のｐＨで着色剤組成物に組み込まれるべきである。ある実施形態において、ｐＨは、８から約８．５であることが可能である。ポリアミドは、典型的に、着色剤組成物の約１から約３０質量パーセントを成す。具体的な実施形態において、ポリアミドは、着色剤組成物の約４から約２５質量％を成すことができる。特定の実施形態において、ポリアミドは、着色剤組成物の約５から約２０質量％を成すことができる。なおより特定の実施形態において、ポリアミドは、着色剤組成物の約５から約１５質量％を成すことができる。
【００７１】
表面活性剤
表面活性剤は、着色剤組成物における顔料の湿潤を改善するべきであり、分散剤のポリアミドと組み合わせて使用される時、着色剤の安定性を改善するべきである。多くの実施形態において、表面活性剤は、ＶＯＣを含まない。一部の実施形態において、表面活性剤は、リン酸またはリン酸エステルであることが可能である。リン酸エステルは、エステル化プロセスからの残留アルコールをさらに含むことができる。ある実施形態において、リン酸エステルは、アニオン性または非イオン性であることが可能であり、モノエステル、ジエステル、もしくはトリエステルを形成する。ある実施形態において、表面活性剤は、脂肪族アルコールのリン酸コエステルであることが可能である。具体的な実施形態において、リン酸コエステルは、モノエステル／ジエステル混合物を含むことができる。特定の実施形態において、リン酸エステルは、アニオン性であることが可能であり、モノエステルまたはジエステルであることが可能である。リン酸モノエステルまたはリン酸ジエステルの例を、以下に提供する。
【００７２】
【化２】
2012532204.tif 000003
【００７３】
ＲおよびＲ’は、各々、水素、アルキル、アリール、アルコキシ、または置換アルコキシを含むことができる。さらに、ＲおよびＲ’は、互いと異なってもよく、または同一であってもよい。ある実施形態において、ＲおよびＲ’は、各々、アルキル基を含むことができる。特定の実施形態において、ＲおよびＲ’は、イソクチル、オクチル、トリデシル、または２−フェニルヘプチルを含むことができる。Ｍは、他の元素もしくは官能基の中でも、水素、アルカリ金属、またはアンモニウムを含むことができる。ある実施形態において、Ｍは、カリウムを含む。
【００７４】
他の実施形態において、表面活性剤は、リン酸まはたリン酸エステルの塩であることが可能である。例示的な塩は、アルカリ金属またはアンモニウムで形成される。ある実施形態において、アルカリ金属は、カリウムまたはナトリウムであることが可能である。一部の実施形態において、リン酸エステルまたは塩は、ＡＰＥ不含である。さらなる実施形態において、リン酸エステルは、ＶＯＣに寄与する、ジエチレングリコール（ＤＥＧ）、ジエチレン高重力溶媒（ＤＥ−ＨＧ）、またはイソプロピルアルコール（ＩＰＡ）といった、溶媒を不含である。
【００７５】
表面活性剤は、典型的に、着色剤組成物の約０．１％から約３０質量％を成す。ある実施形態において、第２の表面活性剤は、着色剤組成物の約２％から約２０質量％を成す。選択される特定の量は、表面塗装剤用途に対して使用される、顔料および着色剤の種類に依存することができる。選択される特定の量はまた、着色剤組成物における分散剤の量に依存してもよい。より高い濃度の分散剤を有する着色剤組成物は、より低い濃度の表面活性剤を有し得る。
【００７６】
任意の添加剤
一部の実施形態において、着色剤組成物は、分散剤および表面活性剤の他に、追加の添加剤を含む。他の添加剤は、着色剤組成物の合計の約３０％以下の量で、着色剤組成物に添加される。
【００７７】
例示的な任意の添加剤としては、ポリエチレングリコール、レシチン、ポリオキシエチレン脂肪エーテル、ポリウレタンポリオール、増粘剤、レオロジー改質剤、ポリカルボン酸塩のナトリウム塩、消泡剤、および殺生物剤が挙げられる。例示的なレシチンは、大豆レシチンである。他の任意の添加剤としては、着色剤組成物のｐＨに影響を及ぼすように、腐食剤および／または２−アミノ−２−メチル−１−プロパノール（ＡＭＰ）が挙げられる。
【００７８】
ポリエチレングリコールは、保湿剤であることが可能である。例示的なポリエチレングリコールとしては、ＰＥＧ３００およびＰＥＧ４００を含む、約３００ｇ／ｍｏｌと約４００ｇ／ｍｏｌとの間の分子量を有するポリエチレングリコールが挙げられる。ＰＥＧ３００またはＰＥＧ４００はまた、着色剤組成物の改善された先端不乾特性に寄与することができる。具体的な実施形態において、ＰＥＧ３００またはＰＥＧ４００は、着色剤組成物の約１％から約５質量％を成す。特定の実施形態において、ＰＥＧ３００は、着色剤組成物の約１％から約３質量％を成す。
【００７９】
着色剤組成物を形成するための例示的な方法
一実施形態において、着色剤組成物は、縦型サンドミル内で顔料を研磨することによって作製することができる。研磨するためにミル内で使用される例示的な媒体としては、２ｍｍガラスビーズまたは０．８から１．２５ｍｍの酸化ジルコニウム媒体が挙げられる。別の実施形態において、同様の媒体を縦型ミル内で使用することができる。ある実施形態において、着色剤組成物を、６のＨｅｇｍａｎグラインドまで研磨することができる。一部の実施形態において、グラインドの温度は、約１００°Ｆから約１１０°Ｆの温度に保持することができる。水冷ジャケットを使用して、指定された温度範囲内にグラインドを保持してもよい。ほとんどの実施形態において、着色剤組成物を、研磨ミルに１回、または２回通過させることができる。しかしながら、望ましい流量で所望の着色剤性能を生成するために、より多くのパスが必要とされる場合もある。
【００８０】
例示的な着色剤組成物の特性
店頭塗料における使用のための通常のＶＯＣチンタに対する代用となるするための低ＶＯＣ着色剤組成物に関して、低ＶＯＣ着色剤組成物は、同一またはより良好なレベルの物理的特性を含むべきである。典型的に測定される塗料の物理的特性としては、光沢、クレブス単位（ＫＵ）粘度低下、ＩＣＩ粘度低下、ブロック耐性、ラブアップ、色フロート、振子硬度、洗浄耐性、ウェットエッジ／指触乾燥、染み除去、界面活性剤浸出、アルキド接着光沢、および機械的安定性が挙げられる。
【００８１】
具体的な実施形態において、着色剤組成物の添加後の塗料の光沢が検討される。光沢は、２０°、６０°、および８５°を含む、少なくとも３つの異なる角度で測定することができる。消費者の要望を満たすために、２０°の角度で測定される半光沢塗料は、少なくとも約１３の光沢数を有するべきである。高ＶＯＣチンタを含有する、現在の高ＶＯＣ半光沢塗料は、約１３から約１９の光沢数を有する。しかしながら、予想外に、半光沢塗料を含有する、例示的な低ＶＯＣ着色剤組成物は、典型的に、改善された光沢を有する。具体的な実施形態において、例示的な低ＶＯＣ着色剤組成物が半光沢塗料に添加される時、２０°の角度で測定される光沢数は、少なくとも約１３である。より具体的な実施形態において、２０°の角度で測定される光沢数は、少なくとも約２０である。なおより具体的な実施形態において、２０°の角度で測定される光沢数は、約２１．５から約２５である。
【００８２】
同様に、６０°の角度で測定される時、従来の品質の半光沢塗料は、少なくとも約４５の光沢数を含む。半光沢塗料を含有する例示的な低ＶＯＣ着色剤の具体的な実施形態において、６０°の角度で測定される光沢数は、少なくとも約４５である。より具体的な実施形態において、６０°の角度で測定される光沢数は、少なくとも約５０である。なおより具体的な実施形態において、６０°の角度で測定される光沢数は、約５４から約６０である。
【００８３】
対照的に、例示的な低ＶＯＣ着色剤組成物が、光沢を低いままとすることが所望される、フラットベースに添加される時、６０°または８５°のいずれかで測定される光沢数は、高ＶＯＣチンタを含有する同様の塗料に関する光沢数よりも、約１．５光沢数未満高い。具体的な実施形態において、光沢数は、約１光沢数未満高い。より具体的な実施形態において、光沢数は、約０．５光沢数未満高い。
【００８４】
着色剤組成物の望ましさに影響を及ぼす別の物理的特性は、着色剤が添加される時、塗料に対して粘度がどれほど低下するかということである。粘度低下が高すぎる場合、塗料の粘度は、表面にはけで塗る、またはローラで塗るには低すぎる。粘度低下は、クレブス単位（ＫＵ）を使用して測定することができる。塗料が、はけで塗る、またはローラで塗るための所望の粘度を維持するために、着色剤組成物は、約７５ＫＵから約１３５ＫＵの範囲内で粘度を低下させるべきである。具体的な実施形態において、粘度低下は、約９０ＫＵから約１３０ＫＵの範囲内である。より具体的な実施形態において、粘度低下は、約９５ＫＵから約１２０ＫＵの範囲内である。
【００８５】
さらに、店頭での着色のために、着色組成物を、乾燥することなく長期間にわたって、所望の割合で分注し続けるように、着色組成物が、先端不乾特性を有することが所望される。先端不乾特性は、分注される着色剤の体積ごとの着色剤の質量の割合、または一定期間後の分注速度を、初期分注での割合と比較することによって、測定することができる。少なくとも一部の実施形態において、例示的な低ＶＯＣ着色剤組成物は、いかなる浄化も行うことなく、分注の１４日後に初期分注速度の１０％以内の分注速度を保持する。具体的な実施形態において、１４日後の分注速度は、初期分注速度の７％以内である。より具体的な実施形態において、１４日後の分注速度は、初期分注速度の４％以内である。なおより具体的な実施形態において、１４日後の分注速度は、初期分注速度の１％以内である。例示的な低ＶＯＣ着色剤組成物を分注する時の分注先端は、高ＶＯＣ濃度につながる従来のグリコールの添加を行わなくても、実質的に乾燥しない。
【００８６】
着色剤組成物を含む表面被覆剤
着色剤組成物は、表面被覆剤を所望の色で染色する、または表面被覆剤に所望の色を提供するように、表面被覆剤において使用することができる。特定の実施形態において、表面塗装剤は、店頭の表面塗装剤であることが可能であり、消費者が塗装剤を購入する時に、色合いまたは色が表面塗装剤に添加されることを意味する。店頭での染色または着色は、典型的に、内装および外装塗料とともに使用される。着色剤組成物は、フラットから高光沢まで、いかなる塗料ベースにおいても使用することができる。ある実施形態において、塗料は、ゼロから約８５の顔料体積濃度を有する。
【００８７】
ほとんどの塗料は、１）結合剤または樹脂、２）顔料および／または着色剤、３）溶媒、ならびに４）添加剤を含む、４つの基本的な原料群で構成される。塗料が表面に塗布される時、溶媒が蒸発する一方で、結合剤、顔料、および添加剤は、表面に留まり、保護的乾燥固体フィルムを形成する。１９４０年代まで、塗料は、ほとんど全てが溶媒系であった。今日、表面塗装剤市場の７０％超が、その同程度の性能および環境規制のため、水系塗料である。
【００８８】
特定の実施形態において、着色剤組成物は、普遍的着色剤であることが可能である。普遍的着色剤は、溶媒系アルキド表面塗装剤および水系ラテックス塗装剤と適合性がある。普遍的着色剤を使用されるとき、同一の着色剤組成物を、複数の異なる塗料ベースにおいて使用することができる。着色剤組成物が適合性がある、例示的な塗料ベースとしては、アクリル、スチレンアクリル、ポリ酢酸ビニル、エチレン酢酸ビニル（ＥＶＡ）型ポリマー、またはアルキドが挙げられる。ある実施形態において、アルキド塗料ベースとしては、溶媒または水希釈性濃化アルキドが挙げられる。さらなる実施形態において、アルキドは、従来の、会合性、または混合増粘剤を使用して増粘させることができる。
【実施例】
【００８９】
以下の実施例１〜５において、例示的な低ＶＯＣ着色剤組成物を作製した。
【００９０】
実施例１：
黒色着色剤：
【００９１】
【表１】
2012532204.tif 000004
【００９２】
実施例２：
緑色着色剤：
【００９３】
【表２】
2012532204.tif 000005
【００９４】
実施例３：
マゼンタ着色剤：
【００９５】
【表３】
2012532204.tif 000006
【００９６】
実施例４：
黄色着色剤：
【００９７】
【表４】
2012532204.tif 000007
【００９８】
実施例５：
赤色着色剤：
【００９９】
【表５】
2012532204.tif 000008
【０１００】
比較実施例Ａ〜Ｅにおいて、例示的な実施例１〜５と同一の濃度で５つの顔料を含有する、通常のＶＯＣチンタをそれぞれ作製した。
【０１０１】
比較実施例Ａ：
黒色着色剤：
【０１０２】
【表６】
2012532204.tif 000009
【０１０３】
比較実施例Ｂ：
緑色着色剤：
【０１０４】
【表７】
2012532204.tif 000010
【０１０５】
比較実施例Ｃ：
マゼンタ着色剤：
【０１０６】
【表８】
2012532204.tif 000011
【０１０７】
比較実施例Ｄ：
黄色着色剤：
【０１０８】
【表９】
2012532204.tif 000012
【０１０９】
比較実施例Ｅ：
弁柄着色剤：
【０１１０】
【表１０】
2012532204.tif 000013
【０１１１】
ＫＵおよびＩＣＩ粘度は、それぞれＢｒｏｏｋｆｉｅｌｄおよびＩＣＩ粘度計を使用して測定された。低ＶＯＣ着色剤全ての保存安定性は、１４日間５０℃で測定され、オーブン試験においても安定していることが認められた。色結果は、ＣＩＥ  Ｌａｂおよび／またはＦＭＣ−ＩＩで読み取られた。ＣＩＥ  Ｌａｂとは、１９７６年にＣＩＥ（国際照明委員会：Ｉｎｔｅｒｎａｔｉｏｎａｌ  Ｃｏｍｍｉｓｓｉｏｎ  ｏｎ  Ｉｌｌｕｍｉｎａｔｉｏｎ）によって確立されたＣＩＥ  Ｌａｂ色空間に基づく、色差方程式を指す。ＦＭＣ−ＩＩとは、１９４３年にＦｒｉｅｌｅ、Ｍａｃ  Ａｄａｍ、およびＣｈｉｃｋｅｒｉｎｇによって導出されたＣＩＥ色空間に基づく、色差方程式を指す。色の読取値は、データカラー分光光度計に記録することができる。洗浄および振子硬度は、それぞれＰａｕｌ  ＧａｒｄｎｅｒおよびＢＹＫ  Ｇａｒｄｎｅｒ計器を使用して試験した。
【０１１２】
染色された塗料は、フラットおよび半光沢ベースを使用して調製され、高光沢ベースも振子硬度の評価において使用された。着色剤組成物を作製し、塗料ベース中に分散した後、物理的特性を測定した。低ＶＯＣ着色剤組成物の物理的特性を、ＢＡＳＦによって製造される着色剤である、Ｏｐｔｉｏｎｓ（登録商標）とラベル添付される、既存の通常のＶＯＣチンタと比較した。図面中、「対照」とは、通常の高ＶＯＣチンタを指す一方で、「ＡＰＥＯ不含／低ＶＯＣ」とは、例示的な低ＶＯＣ着色剤組成物を指す。通常の高ＶＯＣチンタには、約２５０から約５００ｇ／ＬのＶＯＣ濃度を有するチンタが含まれる。
【０１１３】
着色剤組成物は、実施例１〜５からの低／無ＶＯＣ処方を使用して作製された。実施例１〜５の着色剤組成物は、それぞれＢ（黒色）、Ｄ（フタログリーン）、Ｖ（マゼンタ）、ＡＸ（緑黄色）、およびＦ（酸化鉄赤色）の５つの色を形成した。さらに、実施例１〜５に類似する着色剤組成物を使用して、Ｃ（酸化鉄黄色）、Ｅ（フタロブルー）、Ｉ（酸化鉄茶色）、ＫＸ（白色）、Ｌ（ローアンバー）、Ｒ（有機赤色）、およびＴ（中黄色）の７つの他の色を形成した。高ＶＯＣ濃度を有する従来の着色剤組成物は、比較実施例Ａ〜Ｅにおいて調製された。比較実施例Ａ〜Ｅの着色剤組成物は、それぞれＢ（黒色）、Ｄ（フタログリーン）、Ｖ（マゼンタ）、ＡＸ（緑黄色）、およびＦ（酸化鉄赤色）の５つの色を形成した。上記の色を形成するための顔料は、顔料が実施例１〜５の着色剤組成物に添加された際と同一の濃度で添加された。さらに、比較実施例Ａ〜Ｅに類似する着色剤組成物を使用して、Ｃ（酸化鉄黄色）、Ｅ（フタロブルー）、Ｉ（酸化鉄茶色）、ＫＸ（白色）、Ｌ（ローアンバー）、Ｒ（有機赤色）、およびＴ（中黄色）の７つの他の色を形成した。
【０１１４】
図１において、４つの異なるベースにおける、実施例１〜５に従う着色剤組成物を含有する塗料に関する色ΔＥを提示する。ベースは、４つの異なる内装エナメルアクリルラテックスＤＩＹ塗料である。ベースは、フラット超純白色、フラットアクセント、半光沢純白色、および半光沢アクセントである。色ΔＥ（ＤＥ）は、２つの塗料間の色相違の尺度である。この場合は、実施例１〜５に従う例示的な低ＶＯＣ着色剤組成物を含有する塗料と、比較実施例Ａ〜Ｅに従う、約２５０と５００ｇ／Ｌとの間のＶＯＣを有する高ＶＯＣチンタとの間のＤＥである。これらの値は、ＦＭＣ−ＩＩを使用して測定され、１．０以下のいかなる値も、彩度、色相、および明度において、裸眼によっては実質的に区別不能である、色相違である。図１に例解されるように、４つの異なるベースの各々における、５つの実施例の着色剤組成物の各々は、１．０未満のＤＥ値を有した。図１は、既存の高ＶＯＣ着色剤に対する、新たな低ＶＯＣ着色剤の直線性を示す。新たな着色剤および既存の着色剤は、ＤＥ＜＝１で彩度、色相、および明度において非常に近接している。したがって、消費者は、ＢＡＳＦによって製造されるＯｐｔｉｏｎｓ（登録商標）といった、現在利用可能な高ＶＯＣ着色剤チンタと比較して、本発明の実施形態に従う、低または無ＶＯＣ着色剤組成物を使用されるとき、色品質における劣化を経験しないであろう。
【０１１５】
図２〜５および７〜１０において、対照平均は、上に説明される１２の例示的な着色剤組成物に対して使用される、同一の１２の顔料（これらのうちの５つの顔料は、比較実施例Ａ〜Ｅに従う）を含有する通常の高ＶＯＣチンタに関する値の平均であった。ＡＰＥＯ不含／低ＶＯＣ平均は、実施例に従う１２の着色剤組成物に対する値の平均であった。
【０１１６】
図２は、半光沢塗料に関するブロック耐性を示す。ブロック耐性は、塗料が分離される能力である。ブロック耐性数は、乾燥塗料片を切断すること、片を一緒にすること、およびそれらが一定期間後にどのように分解するかを測定することを含む、標準的なＡＳＴＭ  Ｄ  ４９４６試験方法を使用して測定される。図２において、対照平均およびＡＰＥＯ不含／低ＶＯＣ平均ブロック耐性は、終夜、３日、および７日間にわたり、室温および１２０°Ｆで比較された。図２に例解されるように、例示的な着色剤組成物は、高ＶＯＣチンタの１ブロック耐性数内のブロック耐性を有した。１ブロック耐性数内の値は、許容範囲内であり、消費者は、いかなる実質的相違も認識しないであろう。
【０１１７】
図３は、塗料ベース１〜８に関する、クレブス単位（ＫＵ）粘度データを示す。塗料ベース１は、内装フラットパステルベースであった。塗料ベース２は、６ｏｚの着色剤充填内装フラットパステルベースであった。塗料ベース３は、低ＶＯＣ内装フラットパステルベースであった。塗料ベース４は、６ｏｚの着色剤充填低ＶＯＣ内装フラットパステルベースであった。塗料ベース５は、半光沢アクセントベースであった。塗料ベース６は、１２ｏｚの着色剤充填半光沢アクセントベースであった。塗料ベース７は、低ＶＯＣ半光沢アクセントベースであった。塗料ベース８は、１２ｏｚの着色剤充填低ＶＯＣ半光沢アクセントベースであった。ＫＵ粘度は、クレブス単位粘度計を使用して、クレブス単位で測定された粘度である。着色剤組成物が、添加時の塗料の大きな粘度低下を引き起こさないことが所望される。着色剤組成物が、塗料の粘度を過剰に低減させる場合、はけおよびローラで塗装することが困難になる。図３に例解されるように、対照実施例および例示的な着色剤組成物に関するＫＵ粘度平均は、４％の相違であり、これは、消費者にとっては実質的相違ではないであろう。
【０１１８】
図４は、４つのベースへの対照高ＶＯＣ着色剤の添加、および例示的な着色剤組成物の添加に関する、洗浄耐性平均結果を示す。試験される４つのベースには、通常のＶＯＣ内装フラットパステルベース、低ＶＯＣ内装フラットパステルベース、通常のＶＯＣ半光沢アクセントベース、および低ＶＯＣ半光沢アクセントベースが含まれた。洗浄耐性は、はけ塗り物体によって摩擦されることによる損傷を防止する、塗料の能力である。図４に例解されるように、各ベースが対照平均および例示的な実施形態の平均を含む、洗浄試験器内でのストロークの数は、約１０％以内の相違であった。ストロークの数における１０％未満の相違は、消費者にとって目立つものではないであろう。
【０１１９】
図５は、高光沢塗料および半光沢塗料に対する、振子硬度データを示す。振子硬度試験は、塗装された表面で振子を揺動させることによって、塗料の硬度に関するデータを提供する。２回以内の揺動におけるいかなる揺動値も、潜在的消費者にとって目立つものではないであろう。図５に例解されるように、例示的な実施形態に関する振子硬度平均は、実際、高光沢内装ベースに適用された着色剤組成物の対照実施例に関する振子硬度平均よりも良好であった。半光沢アクセントベースに添加された時の例示的な実施形態に関する振子硬度平均は、対照実施例に関する硬度未満であったが、依然として２つの揺動マージン内であった。
【０１２０】
図６は、実施例１〜５の着色剤組成物の先端不乾特性を示す。店頭着色剤において、着色剤組成物は、所望の色に必要とされる着色剤の量を、通常、自動機械からの分注によって、塗料ベースに添加される。着色剤がディスペンサ内で乾燥した場合、正確な量の着色剤が分注されず、色が不正確である可能性が高い。したがって、店頭着色剤は、先端不乾特性を含むことが所望される。最終的に、その期間中に先端を浄化しなくても、初期分注〜少なくとも１４日後の分注まで、分注される着色剤が同様の量であることを達成することが所望される。
【０１２１】
実施例１〜５の着色剤組成物の先端不乾特性を試験するために、例示的な着色剤組成物を、種々の製造元からの当産業において利用可能なチンタのための典型的な自動分注機に入れた。典型的な高ＶＯＣチンタ（２００〜５００ｇ／Ｌ）とは異なり、着色剤組成物を、いかなるエチレングリコールまたはジエチレングリコールも伴わずに、機械に入れた。１オンスの着色剤組成物を４から６週間、週に１回分注して、着色剤組成物の先端不乾能力の堅牢性をチェックした。図６内のグラフは、開始時、および開始後１４日目に分注された着色剤で得られた結果を示す。毎日の浄化は行わなかった。一部の分注機は、先端不乾性を達成するために加湿器または他の特別なデバイスを使用し、この新たな処方の改善は、かかる支援なしで、先端不乾性を可能にする。
【０１２２】
別の先端不乾性試験において、実施例５からの低ＶＯＣ  Ｆが参照点として採用された。３グラムの着色剤組成物を蓋に配置し、室温で終夜放置した。翌朝、指で軽い圧力を印加することによって、着色剤組成物を、湿潤度および移動度についてチェックした。着色剤組成物は、翌朝、着色剤組成物が、湿潤しており、指で移動可能であった場合、合格とし、圧力が印加された時、着色剤組成物が移動可能でなかった場合、失格とした。本試験を合格する着色剤組成物は、自動分注機において先端不乾性を提供するだけでなく、分注機を使用しない小型の塗料店に関して、乾燥も防止する。
【０１２３】
図７〜１０は、高ＶＯＣチンタに関する光沢数平均と比較した、例示的な低ＶＯＣ着色剤組成物の添加を含有する塗料に関する光沢数平均を示す。図７〜８において、例示的な低ＶＯＣ着色剤組成物および高ＶＯＣチンタを、通常の半光沢ベースおよび低ＶＯＣ半光沢ベースに添加した。光沢数は、終夜乾燥させ、再度３日間乾燥させた後の各調製された塗料に対して、図７内の結果に関しては２０°の角度で、図８内の結果に関しては６０°の角度で測定した。図７および８に例解されるように、例示的な低ＶＯＣ着色剤組成物を含有する塗料は、特に２０°の角度での測定において、通常のＶＯＣチンタよりも良好な光沢数を有していた。
【０１２４】
図９〜１０において、例示的な低ＶＯＣ着色剤組成物および通常のＶＯＣチンタを、通常の内装フラットベースおよび低ＶＯＣ内装フラットベースに添加した。光沢数は、終夜乾燥させ、再度３日間乾燥させた後の各調製された塗料に対して、図９内の結果に関しては８５°の角度で、図１０内の結果に関しては６０°の角度で測定した。図９〜１０は、例示的な低ＶＯＣ着色剤組成物を含有する塗料が、通常のＶＯＣチンタと実質的に同一の光沢数を有していたことを例解する。
【０１２５】
本出願において参照される、全ての引用された特許および公報は、あらゆる目的のためにそれらの全体として参照することにより本明細書に組み込まれる。
【０１２６】
その実施形態とともに説明してきたが、添付の請求項に記載される項目および方法の精神および方法から逸脱することなく、本明細書、または上の実施例に具体的に説明されていない、追加、削除、修正、および置換が成され得ることが、当業者によって理解されるであろう。
【図１】
2012532204.tif 000014
【図２】
2012532204.tif 000015
【図３】
2012532204.tif 000016
【図４】
2012532204.tif 000017
【図５】
2012532204.tif 000018
【図６】
2012532204.tif 000019
【図７】
2012532204.tif 000020
【図８】
2012532204.tif 000021
【図９】
2012532204.tif 000022
【図１０】
2012532204.tif 000023
【国際調査報告】
2012532204.tif 000024
2012532204.tif 000025
2012532204.tif 000026